(57)【要約】  本ポリカーボネート組成物は、３０〜９５質量％の１種以上のビスフェノールＡポリカーボネートホモポリマーと、５〜７０質量％の、その総質量に基づいて１０質量％〜２５質量％のシロキサン含量を有するポリ（カーボネート−シロキサン）コポリマーとを含むポリカーボネート組成物であって、前記ポリ（カーボネート−シロキサン）の量は、前記ポリカーボネート組成物の総質量に基づいて０．５質量％〜１７．５質量％のシロキサン含量をもたらすために有効な量であり；前記ポリ（カーボネート−シロキサン）コポリマーは、下記式のビスフェノールカーボネート単位、シロキサン単位、又はこれらの単位を少なくとも１つ含む組合せを含み；式中のＥは、１０〜１００、好ましくは２０〜６０、より好ましくは３０〜５０であり；前記ポリ（カーボネート−シロキサン）コポリマーにおいて、シロキサン単位の０．５モル％未満が別のシロキサン単位に直接結合している。2018533671.tif 000030
2018533671.tif 000002
【特許請求の範囲】
【請求項１】
３０〜９５質量％の１種以上のビスフェノールＡポリカーボネートホモポリマーと、
５〜７０質量％の、その総質量に基づいて１０〜２５質量％のシロキサン含量を有するポリ（カーボネート−シロキサン）コポリマーと
を含むポリカーボネート組成物であって、
前記ポリ（カーボネート−シロキサン）の量は、前記ポリカーボネート組成物の総質量に基づいて０．５〜１７．５質量％の総シロキサン含量をもたらすために有効な量であり；
前記ポリ（カーボネート−シロキサン）コポリマーは、
−  下記式：
【化１】
2018533671.tif 000027
［式中、
Ｒａ及びＲｂは、それぞれ独立に、Ｃ１−１２アルキル、Ｃ１−１２アルケニル、Ｃ３−８シクロアルキル、又はＣ１−１２アルコキシであり、
ｐ及びｑは、それぞれ独立に、０〜４であり、
Ｘａは、単結合、−Ｏ−、−Ｓ−、−Ｓ（Ｏ）−  、−Ｓ（Ｏ）２−、−Ｃ（Ｏ）−  、又は式：−Ｃ（Ｒｃ）（Ｒｄ）−〔式中、Ｒｃ及びＲｄは、それぞれ独立に、水素、Ｃ１−１０アルキル、又は式：−Ｃ（＝Ｒｅ）−（式中、Ｒｅは２価のＣ１−１０炭化水素基である。）の基である。〕のＣ１−１１アルキリデンである。］
のビスフェノールカーボネート単位；及び、
−  下記式：
【化２】
2018533671.tif 000028
（式中、Ｒは、それぞれ独立に、Ｃ１−１３の一価の炭化水素基であり、
Ａｒは、それぞれ独立に、Ｃ６−３０の芳香族基であり、
Ｒ２は、それぞれ独立に、Ｃ２−８のアルキレン基であり、
Ｅは、平均値であり、１０〜１００、好ましくは２０〜６０、より好ましくは３０〜５０である。）
のシロキサン単位、又はこれらの単位を少なくとも１つ含む組合せ
を含み；
前記ポリ（カーボネート−シロキサン）コポリマーにおいて、シロキサン単位の０．５モル％未満が別のシロキサン単位に直接結合しており；かつ、
前記ポリカーボネート組成物は、ＩＳＯ  ２２０８８−３に準拠して試験された非曝露基準と比較して、０．５％歪み下で日焼け止め剤にＩＳＯ引張りバーを２４時間曝露した後に、８０％以上の引張降伏強度保持率を有し、ＩＳＯ  ２２０８８−３に準拠して試験した非曝露参照と比較して、０．５％歪み下で日焼け止め剤にＩＳＯ引張りバーを２４時間曝露した後に、７５％以上の破断伸び率を有する、ポリカーボネート組成物。
【請求項２】
ＡＳＴＭ  Ｄ１２３８に準拠して３００℃にて１．２ｋｇ荷重下で測定して、５を超えるメルトボリュームフローレート（「ＭＶＲ」）、及び、３．２ｍｍの厚さを有する成形部品についてＡＳＴＭ  Ｄ２５６−２０１０に準拠して測定して、−１０℃以下の延性−脆性遷移温度を有する、請求項１に記載のポリカーボネート組成物。
【請求項３】
着色剤組成物をさらに含み、
前記ポリカーボネート組成物から形成された１ｍｍ厚さの成形試料が、ＣＩＥＬａｂ法により、１０°の観測角度、Ｄ６５光源を用い、鏡面反射成分を含めて反射モードで測定して、２９以下の平均Ｌ＊値を有する、請求項１または２に記載のポリカーボネート組成物。
【請求項４】
前記ポリカーボネート組成物の成形品が、同じシロキサン含量を有し、ビスフェノールＡカーボネート単位とシロキサン単位とを含むポリ（カーボネート−シロキサン）コポリマーであるが、２０モル％を超えるシロキサン単位が別のシロキサン単位に直接結合しているポリ（カーボネート−シロキサン）コポリマーを含有する参照組成物の成形品と比較して、低減された審美的欠陥を有し、前記審美的欠陥が、以下：黒すじ；ニットラインの視認性；ゲートブラッシュ；又は真珠光沢の１つ以上を含む、請求項１〜３のいずれか一項に記載のポリカーボネート組成物。
【請求項５】
前記ポリカーボネート組成物の成形品が、非導電性真空金属被覆（Non Conductive Vacuum Metallization（ＮＣＶＭ））の後に、５００グラム（ｇ）の鋼球を５００ｍｍの高さから落とした後で亀裂がなく、落球衝撃試験に合格する、請求項１〜４のいずれか一項に記載のポリカーボネート組成物。
【請求項６】
厚さ３．２ｍｍを有する前記ポリカーボネート組成物の成形品が、５０％を超える透過率、及び、ＨａｚｅＧａｒｄ（ＡＳＴＭ  Ｄ１００３−００）によって測定して２５％未満のヘイズを有する、請求項１〜５のいずれか一項に記載のポリカーボネート組成物。
【請求項７】
前記ポリ（カーボネート−シロキサン）コポリマーのビスフェノールカーボネート単位が、ビスフェノールＡカーボネート単位であり、前記ポリ（カーボネート−シロキサン）コポリマーのシロキサン単位が、以下の式：
【化３】
2018533671.tif 000029
（式中、Ｅは、平均値であり、１０〜１００、好ましくは２０〜６０、より好ましくは３０〜５０である。）
又はこれらの少なくとも１つを含む組合せの単位である、請求項１〜６のいずれか一項に記載のポリカーボネート組成物。
【請求項８】
前記ポリ（カーボネート−シロキサン）コポリマーが、前記ビスフェノールＡポリカーボネートホモポリマー及び前記ポリ（カーボネート−シロキサン）コポリマーの総質量に基づいて５〜４０質量％の量で存在する、請求項１〜７のいずれか一項に記載のポリカーボネート組成物。
【請求項９】
前記ポリ（カーボネート−シロキサン）コポリマーが、前記ビスフェノールＡポリカーボネートホモポリマー及び前記ポリ（カーボネート−シロキサン）コポリマーの総質量に基づいて１０〜３０質量％の量で存在する、請求項１〜７のいずれか一項に記載のポリカーボネート組成物。
【請求項１０】
前記着色剤組成物が、カーボンブラックを、前記着色剤組成物の総質量に基づいて、０を超え、１．５質量％未満の量で含む、請求項３〜９のいずれか一項に記載のポリカーボネート組成物。
【請求項１１】
充填剤組成物をさらに含む、請求項１〜１０のいずれか一項に記載のポリカーボネート組成物。
【請求項１２】
前記充填剤組成物が、ＴｉＯ２を含む、請求項１１に記載のポリカーボネート組成物。
【請求項１３】
前記充填剤組成物が、前記ポリカーボネート組成物の総質量に基づいて、１〜２０質量％の量で存在する、請求項１１又は１２に記載のポリカーボネート組成物。
【請求項１４】
難燃剤、滴下防止剤、又はこれらの少なくとも１つを含む組合せをさらに含み、任意選択で、前記難燃剤が、ペルフルオロ化されたＣ１−１６アルキルスルホン酸のアルカリ金属塩、無機酸の錯塩、又はこれらの少なくとも１つを含む組合せを含んでいてもよい、請求項１〜１３のいずれか一項に記載のポリカーボネート組成物。
【請求項１５】
加工助剤、熱安定剤、酸化防止剤、紫外線吸収剤、又はこれらの少なくとも１つを含む組合せを、前記ポリカーボネート組成物の質量に基づいて５％を超えない量でさらに含む、請求項１〜１４のいずれか一項に記載のポリカーボネート組成物。
【請求項１６】
請求項１〜１５のいずれか一項に記載のポリカーボネート組成物から作製された、成形品、熱成形品、押出フィルム、押出シート、ハニカム構造、多層物品の１つ以上の層、被覆された物品のための基材、及び金属被覆物品のための基材から選択される物品。
【請求項１７】
前記物品が、ゲームコンソール、ゲームコントローラ、携帯ゲーム機器、携帯電話、テレビ、パーソナルコンピュータ、タブレットコンピュータ、ラップトップコンピュータ、携帯情報端末、ポータブルメディアプレーヤー、デジタルカメラ、ポータブル音楽プレーヤ、電気器具、電動工具、ロボット、おもちゃ、グリーティングカード、家庭用娯楽システム、及びアクティブスピーカー、又はサウンドバーから選択される家庭用電子機器の部品であるか、
前記物品が、アダプタ、携帯電話、スマートフォン、ＧＰＳ装置、ラップトップコンピュータ、タブレットコンピュータ、電子リーダー、コピー機、又はソーラー装置用の電子ハウジングであるか、
前記物品が、電気接続箱、電気コネクタ、電気自動車充電器、屋外電気エンクロージャ、スマートメータエンクロージャ、スマートグリッド電力ノード、光起電力フレーム、又は小型回路遮断器であるか、あるいは、
前記物品が、パネル、クォーターパネル、ロッカーパネル、トリム、フェンダー、バッテリーカバー、ドア、デッキ蓋、トランクリッド、フード、ボンネット、屋根、バンパー、ダッシュボード、グリル、ミラーハウジング、ピラーカバー、クラッド、ボディサイドモールディング、ホイールカバー、ハブキャップ、ドアハンドル、スポイラー、窓枠、ヘッドランプベゼル、ヘッドランプ、テールランプ、テールランプハウジング、テールランプベゼル、ナンバープレートエンクロージャー、ルーフラック、及びランニングボードを含む、自動車、スクーター、及びオートバイの外装及び内装部品である、請求項１６に記載の物品。
【請求項１８】
請求項１〜１５のいずれか一項に記載のポリカーボネート組成物を成形し、押出し、一体成形し、あるいは形作って物品を形成させる工程を含む、物品の製造方法。
【発明の詳細な説明】
【技術分野】
【０００１】
本開示は、ポリカーボネート組成物に関する。より詳細には、本発明は、ポリカーボネート−ポリシロキサンコポリマー組成物、これらの組成物の製造方法及び使用に関する。
【背景技術】
【０００２】
ポリカーボネートは、その特性の良好なバランス、とりわけ成形性、耐熱性及び衝撃特性などの良好なバランスに少なくとも部分的に起因して、広範囲の用途に有用である。これらの材料に関する長年にわたる徹底的な研究にもかかわらず、家電製品、例えば携帯電話ハウジング用途等に対するますます厳しい業界基準を満たす改善されたポリカーボネート組成物の必要性が当技術分野には依然として存在する。
【０００３】
したがって、良好な低温衝撃性、耐化学薬品性、及び良好な審美性を含む、携帯電話ハウジング用途における現在の全ての要求を満たすことができるポリカーボネート組成物の必要性が当該技術分野において残っている。
【先行技術文献】
【特許文献】
【０００４】
【特許文献１】米国特許出願公開第２００４／００３９１４５号
【特許文献２】米国特許第６，７２３，８６４号
【発明の概要】
【課題を解決するための手段】
【０００５】
当技術分野の上述した不足及び他の不足は、以下のポリカーボネート組成物によって充足される：
３０〜９５質量％の１種以上のビスフェノールＡポリカーボネートホモポリマーと、
５〜７０質量％の、その総質量に基づいて１０〜２５質量％のシロキサン含量を有するポリ（カーボネート−シロキサン）コポリマーと
を含むポリカーボネート組成物であって、
前記ポリ（カーボネート−シロキサン）の量は、前記ポリカーボネート組成物の総質量に基づいて０．５〜１７．５質量％のシロキサン含量をもたらすために有効な量であり；
前記ポリ（カーボネート−シロキサン）コポリマーは、
−  下記式：
【化１】
2018533671.tif 000003
［式中、
Ｒａ及びＲｂは、それぞれ独立に、Ｃ１−１２アルキル、Ｃ１−１２アルケニル、Ｃ３−８シクロアルキル、又はＣ１−１２アルコキシであり、
ｐ及びｑは、それぞれ独立に、０〜４であり、
Ｘａは、単結合、−Ｏ−、−Ｓ−、−Ｓ（Ｏ）−  、−Ｓ（Ｏ）２−、−Ｃ（Ｏ）−  、又は式：−Ｃ（Ｒｃ）（Ｒｄ）−〔式中、Ｒｃ及びＲｄは、それぞれ独立に、水素、Ｃ１−１０アルキル、又は式−Ｃ（＝Ｒｅ）−（式中、Ｒｅは２価のＣ１−１０炭化水素基である。）の基である。〕のＣ１−１１アルキリデンである。］
のビスフェノールカーボネート単位；及び、
−  下記式：
【化２】
2018533671.tif 000004
（式中、Ｒは、それぞれ独立に、Ｃ１−１３の一価の炭化水素基であり、
Ａｒは、それぞれ独立に、Ｃ６−３０の芳香族基であり、
Ｒ２は、それぞれ独立に、Ｃ２−８のアルキレン基であり、
Ｅは、平均値であり、１０〜１００、好ましくは２０〜６０、より好ましくは３０〜５０である。）
のシロキサン単位、又はこれらの単位を少なくとも１つ含む組合せ
を含み；
前記ポリ（カーボネート−シロキサン）コポリマーにおいて、シロキサン単位の０．５モル％未満が、別のシロキサン単位に直接結合しており；かつ、
前記ポリカーボネート組成物は、ＩＳＯ  ２２０８８−３に準拠して試験された非曝露基準と比較して、０．５％歪み下で日焼け止め剤にＩＳＯ引張りバーを２４時間曝露した後に、８０％以上の引張降伏強度保持率を有し、ＩＳＯ  ２２０８８−３に準拠して試験した非曝露参照と比較して、０．５％歪み下で日焼け止め剤にＩＳＯ引張りバーを２４時間曝露した後に、７５％以上の破断伸び率を有する、ポリカーボネート組成物。
【０００６】
別の実施態様では、成形品、熱成形品、押出フィルム、押出シート、ハニカム構造、多層物品の１つ以上の層、被覆された物品のための基材、および金属化物品のための基材から選択される物品が、上述したポリカーボネート組成物を含む。
【０００７】
さらに別の実施態様では、物品の製造方法が、上述したポリカーボネート組成物を成形し、押出し、一体成形し、あるいは形削って物品を形成させる工程を含む。
【０００８】
上述した特徴及び他の特徴を、以下の図、詳細な説明、及び実施例に例示する。
【０００９】
図面についての記述は、例示を目的とするものであり、限定的なものではない。
【図面の簡単な説明】
【００１０】
【図１】図１は、ゲートブラッシュを有さない試料と、ゲートの周囲にゲートブラッシュの外観を呈する試料を例示する。
【図２】図２は、様々な種類のＳｉＰＣ、すなわちＳｉＰＣ１、ＳｉＰＣ２、ＳｉＰＣ３、ＳｉＰＣ４、及びＳｉＰＣ５を含むＰＣのブレンドのＡＦＭ走査画像を示す。
【発明を実施するための形態】
【００１１】
本発明の発明者らは、耐衝撃性、耐化学薬品性及び審美性の良好なバランスを有するポリカーボネート組成物が、予想外に、ポリカーボネートホモポリマーと、その総質量に基づいて１０〜２５質量％のシロキサン含量を有し、そのシロキサン単位の０．５モル％未満が別のシロキサン単位に直接結合している、ポリ（カーボネート−シロキサン）コポリマーとを混合することによって得られ得ることを見出した。理論に拘束されることは望まないが、耐衝撃性、耐化学薬品性及び審美性の予想外の組合せが、ポリ（カーボネート−シロキサン）コポリマーにおけるシロキサン単位の質量％を注意深く選択し、バランスをとり、かつ、ポリ（カーボネート−シロキサン）コポリマーにおけるシロキサン単位の分布を制御することによって達成されたと考えられる。
【００１２】
特に、同じ総シロキサン含有濃度（loading level）において、同じポリカーボネートを含有するが、その総質量に基づいて２５質量％を超えるシロキサン含量を有するポリ（カーボネート−シロキサン）コポリマーを含有する組成物は、不十分な審美性を有し；同じポリカーボネートを含有するが、その総質量に基づいて１０質量％未満のシロキサン含量を有するポリ（カーボネート−シロキサン）コポリマーを含有する組成物は、不十分な耐化学薬品性を有する。さらに、同じ総シロキサン含有濃度において、その総質量に基づいて１０〜２５質量％のシロキサン含量を有するが、０．５モル％を超えるシロキサン単位が別のシロキサン単位に直接結合しているポリ（カーボネート−シロキサン）コポリマーを含有する組成物は、不十分な審美性を有する。
【００１３】
本開示によるポリカーボネート組成物は、耐衝撃性、耐化学薬品性及び審美性の良好なバランスを有する。有利なことに、本開示のポリカーボネート組成物は、ＩＳＯ  ２２０８８−３に準拠して試験された非曝露基準と比較して、０．５％歪み下で日焼け止め剤にＩＳＯ引張りバーを２４時間曝露した後に、８０％以上の引張降伏強度保持率を有し、ＩＳＯ  ２２０８８−３に準拠して試験した非曝露参照と比較して、０．５％歪み下で日焼け止め剤にＩＳＯ引張りバーを２４時間曝露した後に、７５％以上の破断伸び率を有する。本ポリカーボネート組成物は、ＡＳＴＭ  Ｄ１２３８に準拠して３００℃にて１．２ｋｇ荷重下で測定して、５を超えるメルトボリュームフローレート（「ＭＶＲ」）、及び、３．２ｍｍの厚さを有する成形部品についてＡＳＴＭ  Ｄ２５６−２０１０に準拠して測定して、−１０℃以下の延性−脆性遷移温度を有する。さらに、本ポリカーボネート組成物の成形品は、非導電性真空金属被覆（Non Conductive Vacuum Metallization（ＮＣＶＭ））の後に、５００グラム（ｇ）の鋼球を５００ｍｍの高さから落とした後で亀裂がなく、落球衝撃試験に合格する。また、３．２ｍｍの厚さを有する本ポリカーボネート組成物の成形品は、５０％を超える透過率、及び、ＨａｚｅＧａｒｄ（ＡＳＴＭ  Ｄ１００３−００）によって測定して２５％未満のヘイズを有する。本ポリカーボネート組成物は、家庭用電子機器用途、例えば、携帯電話のハウジング用途に有利に使用することができる。
【００１４】
本組成物の個々の成分を、以下により詳細に記述する。
【００１５】
ビスフェノールＡポリカーボネートホモポリマーは、下記式（１）：
【化３】
2018533671.tif 000005
の繰り返し構造カーボネート単位を有する。
【００１６】
ビスフェノールＡポリカーボネートホモポリマーは、公知の界面重合及び溶融重合などの方法、例えば国際公開第２０１３／１７５４４８号及び国際公開第２０１４／０７２９２３号に記載されている方法によって、ビスフェノールＡ（ＢＰＡ）から製造することができる。末端封鎖剤（鎖停止剤または連鎖停止剤とも呼ばれる）は、以下の末端基：例えば、単環式フェノール、例えばフェノール、ｐ−シアノフェノール等；Ｃ１−Ｃ２２アルキル置換フェノール、例えばｐ−クミルフェノール、レゾルシノールモノベンゾエート、並びにｐ−及びターシャリーブチルフェノール等；ジフェノールのモノエーテル、例えばｐ−メトキシフェノール等；ジフェノールのモノエステル、例えばレゾルシノールモノベンゾエート等；脂肪族モノカルボン酸の官能化塩化物、例えば、塩化アクリロイル及び塩化メタクリロイル；モノクロロホルメート、例えばフェニルクロロホルメート、アルキル置換フェニルクロロホルメート、ｐ−クミルフェニルクロロホルメート、及びトルエンクロロホルメート等を提供するために重合中に含めることができる。フェノールおよびパラ−クミルフェノールが具体的に挙げられる。様々な末端基の組み合わせを用いることができる。分岐したポリカーボネートブロックは、重合中に分岐剤を添加することによって調製することができる。分岐剤には、トリメリット酸、無水トリメリット酸、トリメリット酸トリクロリド、トリス−ｐ−ヒドロキシフェニルエタン、イサチン−ビス−フェノール、トリス−フェノールＴＣ（１，３，５−トリス（（ｐ−ヒドロキシフェニル）イソプロピル）ベンゼン）、トリス−フェノールＰＡ（４（４（１，１−ビス（ｐ−ヒドロキシフェニル）−エチル）α，α−ジメチルベンジル）フェノール）、４−クロロホルミルフタル酸無水物、トリメシン酸、及びベンゾフェノンテトラカルボン酸が挙げられる。分枝剤は、０．０５〜２．０質量％の濃度で添加することができる。線状ポリカーボネートおよび分岐状ポリカーボネートを含む組合せを使用することができる。
【００１７】
１つの実施態様では、ビスフェノールＡポリカーボネートホモポリマーは、架橋スチレン−ジビニルベンゼンカラムを用い、ビスフェノールＡポリカーボネート標準品で較正したゲル浸透クロマトグラフィー（ＧＰＣ）によって決定して、１０，０００〜１００，０００ダルトン、特に１５，０００〜５０，０００ダルトン、より特に１７，０００〜３５，０００ダルトンの質量平均分子量を有する線状ビスフェノールＡポリカーボネートホモポリマーである。ＧＰＣ試料は、１ｍｌ当たり１ｍｇの濃度に調製し、１分当たり１．５ｍｌの流速で留出させる。この方法は、本明細書において、ＢＰＡポリカーボネート標準品を用いるＧＰＣとも呼ぶ。
【００１８】
１種以上のビスフェノールＡポリカーボネートホモポリマーが存在し得る。例えば、本ポリカーボネート組成物は、ＢＰＡポリカーボネート標準品を用いるＧＰＣで測定して２０，０００〜２５，０００ダルトンの質量平均分子量を有する第一のビスフェノールＡポリカーボネートホモポリマーと、それぞれＢＰＡポリカーボネート標準品を用いるＧＰＣで測定して２８，０００〜３２，０００ダルトンの質量平均分子量を有する第二のビスフェノールＡポリカーボネートホモポリマー又は１６，０００〜１９，０００ダルトンの質量平均分子量を有する第二のビスフェノールＡポリカーボネートホモポリマーと、を含み得る。第一のビスフェノールＡポリカーボネートホモポリマーの、第二のビスフェノールＡポリカーボネートホモポリマーに対する質量比は、１０：１〜１：１０、特に５：１〜１：５、より特に３：１〜１：３、又は２：１〜１：２である。
【００１９】
本組成物は、ポリカーボネート−ポリシロキサンコポリマー〔ポリ（カーボネート−シロキサン）とも称する〕をさらに含む。このポリ（カーボネート−シロキサン）は、カーボネート単位及びシロキサン単位を含む。カーボネート単位は、式（２）：
【化４】
2018533671.tif 000006
のビスフェノールカーボネート単位である。式中、
Ｒａ及びＲｂは、それぞれ独立に、Ｃ１−１２アルキル、Ｃ１−１２アルケニル、Ｃ３−８シクロアルキル、又はＣ１−１２アルコキシであり、
ｐ及びｑは、それぞれ独立に、０〜４であり、
Ｘａは、単結合、−Ｏ−、−Ｓ−、−Ｓ（Ｏ）−  、−Ｓ（Ｏ）２−、−Ｃ（Ｏ）−  、又は式：−Ｃ（Ｒｃ）（Ｒｄ）−〔式中、Ｒｃ及びＲｄは、それぞれ独立に、水素、Ｃ１−１０アルキル、又は式：−Ｃ（＝Ｒｅ）−（式中、Ｒｅは２価のＣ１−１０炭化水素基である。）の基である。〕のＣ１−１１アルキリデンである。
【００２０】
このカーボネート単位は、ジヒドロキシ化合物、例えば、式（３）：
【化５】
2018533671.tif 000007
のビスフェノール等から誘導することができる。
【００２１】
式（３）において、Ｒａ、Ｒｂ、Ｘａ、ｐ、及びｑは、式（２）の説明において上で定義したとおりである。
【００２２】
ビスフェノール化合物の例には、４，４’−ジヒドロキシビフェニル、１，６−ジヒドロキシナフタレン、２，６−ジヒドロキシナフタレン、ビス（４−ヒドロキシフェニル）メタン、ビス（４−ヒドロキシフェニル）ジフェニルメタン、ビス（４−ヒドロキシフェニル）−１−ナフチルメタン、１，２−ビス（４−ヒドロキシフェニル）エタン、１，１−ビス（４−ヒドロキシフェニル）−１−フェニルエタン、２−（４−ヒドロキシフェニル）−２−（３−ヒドロキシフェニル）プロパン、ビス（４−ヒドロキシフェニル）フェニルメタン、２，２−ビス（４−ヒドロキシ−３−ボロモフェニル）プロパン、１，１−ビス（ヒドロキシフェニル）シクロペンタン、１，１−ビス（４−ヒドロキシフェニル）シクロヘキサン、１，１−ビス（４−ヒドロキシフェニル）イソブテン、１，１−ビス（４−ヒドロキシフェニル）シクロドデカン、トランス−２，３−ビス（４−ヒドロキシフェニル）−２−ブテン、２，２−ビス（４−ヒドロキシフェニル）アダマンタン、α、α’ビス（４−ヒドロキシフェニル）トルエン、ビス（４−ヒドロキシフェニル）アセトニトリル、２，２−ビス（３−メチル−４−ヒドロキシフェニル）プロパン、２，２−ビス（３−エチル−４−ヒドロキシフェニル）プロパン、２，２−ビス（３−ｎ−プロピル−４−ヒドロキシフェニル）プロパン、２，２−ビス（３−イソプロピル−４−ヒドロキシフェニル）プロパン、２，２−ビス（３−ｓｅｃ−ブチル−４−ヒドロキシフェニル）プロパン、２，２−ビス（３−ｔ−ブチル−４−ヒドロキシフェニル）プロパン、２，２−ビス（３−シクロヘキシル−４−ヒドロキシフェニル）プロパン、２，２−ビス（３−アリル−４−ヒドロキシフェニル）プロパン、２，２−ビス（３−メトキシ−４−ヒドロキシフェニル）プロパン、２，２−ビス（４−ヒドロキシフェニル）ヘキサフルオロプロパン、  １，１−ジクロロ−２，２−ビス（４−ヒドロキシフェニル）エチレン、１，１−ジブロモ−２，２−ビス（４−ヒドロキシフェニル）エチレン、１，１−ジクロロ−２，２−ビス（５−フェノキシ−４−ヒドロキシフェニル）エチレン、４，４’−ジヒドロキシベンゾフェノン、３，３−ビス（４−ヒドロキシフェニル）−２−ブタノン、１，６−ビス（４−ヒドロキシフェニル）−１，６−ヘキサンジオン、エチレングリコールビス（４−ヒドロキシフェニル）エーテル、ビス（４−ヒドロキシフェニル）エーテル、ビス（４−ヒドロキシフェニル）スルフィド、ビス（４−ヒドロキシフェニル）スルホキシド、ビス（４−ヒドロキシフェニル）スルホン、９，９−ビス（４−ヒドロキシフェニル）フルオレン、２，７−ジヒドロキシピレン、６，６’−ジヒドロキシ−３，３，３’、３’−テトラメチルスピロ（ビス）インダン（「スピロビインダンビスフェノール」）、３，３−ビス（４−ヒドロキシフェニル）フタルイミド、２，６−ジヒドロキシジベンゾ−ｐ−ジオキシン、２，６−ジヒドロキシチアアンスレン、２，７−ジヒドロキシフェノキサチン、２，７−ジヒドロキシ−９，１０−ジメチルフェナジン、３，６−ジヒドロキシジベンゾフラン、３，６−ジヒドロキシジベンゾチオフェン、及び２，７−ジヒドロキシカルバゾール；レゾルシノール、置換レゾルシノール、例えば５−メチルレゾルシノール、５−エチルレゾルシノール、５−プロピルレゾルシノール、５−ブチルレゾルシノール、５−ｔ−ブチルレゾルシノール、５−フェニルレゾルシノール、５−クミルレゾルシノール、２，４，５，６−テトラメチルレゾル−テトラフルオロレゾルシノール、２，４，５，６−テトラブロモレゾルシノール等；カテコール；ハイドロキノン；置換ハイドロキノン、例えば２−メチルハイドロキノン、２−エチルハイドロキノン、２−プロピルハイドロキノン、２−ブチルハイドロキノン、２−ｔ−ブチルハイドロキノン、２−フェニルハイドロキノン、２−クミルハイドロキノン、２，３，５，６−テトラメチルハイドロキノン、２，３，５，６−テトラ−ｔ−ブチルハイドロキノン、２，３，５，６−テトラフルオロハイドロキノン、２，３，５，６−テトラブロモハイドロキノン等が含まれる。
【００２３】
特定のジヒドロキシ化合物には、２，２−ビス（４−ヒドロキシフェニル）プロパン（「ビスフェノールＡ」すなわち「ＢＰＡ」）、３，３−ビス（４−ヒドロキシフェニル）フタルイミジン、２−フェニル−３，３’−ビス（４−ヒドロキシフェニル）フタルイミジン〔Ｎ−フェニルフェノフタレインビスフェノール、「ＰＰＰＢＰ」、すなわち３，３−ビス（４−ヒドロキシフェニル）−２−フェニルイソインドリン−１−オンとしても知られている。〕、１，１−ビス−（４−ヒドロキシ−３−メチルフェニル）−３，３，５−トリメチルシクロヘキサン（イソホロンビスフェノール）が含まれる。
【００２４】
シロキサン単位（ポリシロキサンブロックとも称される）は、式（４）：
【化６】
2018533671.tif 000008
の単位である。式中、Ｒは、それぞれ独立に、Ｃ１−１３の一価の有機基である。例えば、Ｒは、Ｃ１−Ｃ１３アルキル、Ｃ１−Ｃ１３アルコキシ、Ｃ２−Ｃ１３アルケニル、Ｃ２−Ｃ１３アルケニルオキシ、Ｃ３−Ｃ６シクロアルキル、Ｃ３−Ｃ６シクロアルコキシ、Ｃ６−Ｃ１４アリール、Ｃ６−Ｃ１０アリールオキシ、Ｃ７−Ｃ１３アリールアルキル、Ｃ７−Ｃ１３アラルコキシ、Ｃ７−Ｃ１３アルキルアリール又はＣ７−Ｃ１３アルキルアリールオキシであってよい。上述した基は、フッ素、塩素、臭素、またはヨウ素、又はそれらの組み合わせで完全にまたは部分的にハロゲン化されていてもよい。１つの実施態様では、透明なポリカーボネート−ポリシロキサンが望ましい場合、Ｒはハロゲンで置換されていない。前述のＲ基の組み合わせを、同じコポリマー内で用いることができる。
【００２５】
式（４）中のＥの値は、ポリカーボネート組成物中の各成分の種類及び相対的な量、ポリカーボネート組成物の所望の特性、及び同様の考慮事項次第で、大幅に異なり得る。一般にＥは、平均値であり、１０〜１００、好ましくは２０〜６０、より好ましくは３０〜５０である。
【００２６】
１つの実施態様では、シロキサン単位は、式（５）：
【化７】
2018533671.tif 000009
の単位である。式中、Ｅは、式（４）の説明において上で定義したとおりであり；各Ｒは、同一であっても異なっていてもよく、式（４）の説明において上で定義したとおりであり；Ａｒは、同一であっても異なっていてもよく、置換又は非置換のＣ６−Ｃ３０アリーレンであり、式中、結合は、芳香族部分に直接結合している。式（５）のＡｒ基は、Ｃ６−Ｃ３０ジヒドロキシアリーレン化合物、例えば、式（３）のジヒドロキシ化合物から誘導することができる。例示的なジヒドロキシアリーレン化合物は、１，１−ビス（４−ヒドロキシフェニル）メタン、１，１−ビス（４−ヒドロキシフェニル）エタン、２，２−ビス（４−ヒドロキシフェニル）プロパン、２，２−ビス（４−ヒドロキシフェニル）ブタン、２，２−ビス（４−ヒドロキシフェニル）オクタン、１，１−ビス（４−ヒドロキシフェニル）プロパン、１，１−ビス（４−ヒドロキシフェニル）ｎ−ブタン、２，２−ビス（４−ヒドロキシフェニル）プロパン、１，１−ビス（４−ヒドロキシフェニル）シクロヘキサン、ビス（４−ヒドロキシフェニルスルフィド）、及び１，１−ビス（４−ヒドロキシ−ｔ−ブチルフェニル）プロパンである。前述のジヒドロキシ化合物の少なくとも１つを含む組合せを用いることもできる。
【００２７】
式（５）のシロキサン単位の特定の例には、以下の（５ａ）及び（５ｂ）：
【化８】
2018533671.tif 000010
の単位が含まれる。
【００２８】
別の実施態様では、シロキサン単位は、式（６）：
【化９】
2018533671.tif 000011
の単位である。式中、Ｒ及びＥは、式（４）の説明において上で定義したとおりであり、各Ｒ５は、独立に、二価のＣ６−Ｃ３０有機基であり、式中、重合したポリシロキサン単位は、それに相当するジヒドロキシ化合物の反応残基である。特定の実施態様では、ポリジオルガノシロキサンブロックは、式（７）：
【化１０】
2018533671.tif 000012
のブロックである。式中、Ｒ及びＥは、式（４）の説明において上で定義したとおりである。式（７）中のＲ６は、二価のＣ２−Ｃ８脂肪族基である。式（７）中の各Ｍは、同一であっても異なっていてもよく、ハロゲン、シアノ、ニトロ、Ｃ１−Ｃ８アルキルチオ、Ｃ１〜Ｃ８アルキル、Ｃ１−Ｃ８アルコキシ、Ｃ２−Ｃ８アルケニル、Ｃ２−Ｃ８アルケニルオキシ、Ｃ３−Ｃ８シクロアルキル、Ｃ３−Ｃ８シクロアルコキシ、Ｃ６−Ｃ１０アリール、Ｃ６−Ｃ１０アリールオキシ、Ｃ７−Ｃ１２アラルキル、Ｃ７−Ｃ１２アラルコキシ、Ｃ７−Ｃ１２アルキルアリール又はＣ７−Ｃ１２アルキルアリールオキシであり、式中、各ｎは、独立に、０，１，２，３、又は４である。
【００２９】
１つの実施態様では、Ｍは、ブロモ又はクロロ、アルキル、例えばメチル、エチル又はプロピル、アルコキシ、例えばメトキシ、エトキシ、又はプロポキシ、又は、アリール、例えばフェニル、クロロフェニル、又はトルイルであり；Ｒ６は、ジメチレン、トリメチレン、又はテトラメチレンであり；かつ、Ｒは、Ｃ１−８アルキル、ハロアルキル、例えばトリフルオロプロピル、シアノアルキル、又はアリール、例えばフェニル、クロロフェニル、又はトリルである。別の実施態様では、Ｒは、メチルであるか、メチル及びトリフルオロプロピルの組み合わせであるか、あるいはメチル及びフェニルの組み合わせである。別の実施態様では、Ｒはメチルであり、Ｍはメトキシであり、ｎは１であり、Ｒ６は、二価のＣ１−３脂肪族基である。特定のポリジオルガノシロキサンブロックは、以下の式：
【化１１】
2018533671.tif 000013
のブロック、又は前述したブロックを少なくとも１つ含む組合せである。式中、Ｅは、平均値であり、１０〜１００、好ましくは２０〜６０、より好ましくは３０〜５０である。
【００３０】
式（７）のブロックは、相当する式（８）：
【化１２】
2018533671.tif 000014
のジヒドロキシポリジオルガノシロキサンから誘導することができる。式（８）のジヒドロキシポリジオルガノシロキサンは、水素化シロキサンと、脂肪族不飽和一価フェノール（例えば、オイゲノール、２−アルキルフェノール、４−アリル−２−メチルフェノール、４−アリル−２−フェニルフェノール、４−アリル−２−ブロモフェノール、４−アリル−２−ｔ−ブトキシフェノール、４−フェニル−２−フェニルフェノール、２−メチル−４−プロピルフェノール、２−アリル−４，６−ジメチルフェノール、２−アリル−４−ブロモ−６−メチルフェノール、２−アリル−６−メトキシ−４−メチルフェノール、及び２−アリル−４，６−ジメチルフェノール等）との間のパラジウムで触媒される付加を起こさせて調製することができる。
【００３１】
次いで、ポリカーボネート−ポリシロキサンコポリマーを、米国特許出願公開第２００４／００３９１４５号に記載された管型（チューブ）反応器プロセス、又は米国特許第６，７２３，８６４号に記載されたプロセス、又は米国特許第８，４６６，２４９号に記載されたプロセスの１つ以上を用いて製造することができる。
【００３２】
１つの実施態様では、ポリカーボネート−ポリシロキサンコポリマーは、ビスフェノールＡから誘導されたカーボネート単位、及び、シロキサン繰り返し単位（５ａ）、（５ｂ）、（７ａ）、（７ｂ）、（７ｃ）、又はこれらの単位の少なくとも１つを含む組合せ（特に、式７ａの単位）を含み、式中、Ｅは、平均値であり、１０〜１００、好ましくは２０〜６０、より好ましくは３０〜５０である。
【００３３】
ポリカーボネート−ポリシロキサンコポリマーは、このポリカーボネート−ポリシロキサンコポリマーの総質量に基づいて１０〜２５質量％のシロキサン含量を有する。本明細書で使用する場合、ポリカーボネート−ポリシロキサンコポリマーのシロキサン含量は、そのポリカーボネート−ポリシロキサンコポリマーの総質量に基づいたシロキサン単位の質量％を指す。ポリカーボネート−ポリシロキサンコポリマーが、そのポリカーボネート−ポリシロキサンコポリマーの総質量に基づいて２５質量％を超えるシロキサン含量を有する場合、ポリカーボネート組成物は、所望されるよりも低い審美性を有し得る。ポリカーボネート−ポリシロキサンコポリマーが、そのポリカーボネート−ポリシロキサンコポリマーの総質量に基づいて１０質量％未満のシロキサン含量を有する場合、ポリカーボネート組成物は、不十分な耐化学薬品性を有し得る。
【００３４】
第一のポリオルガノシロキサン−ポリカーボネートコポリマーは、架橋スチレン−ジビニルベンゼンカラムを用い、ビスフェノールＡホモポリカーボネート標準を使用して校正したゲル浸透クロマトグラフィーによって決定して、１８，０００〜３５，０００ダルトン、特に２０，０００〜３２，０００ダルトンの質量平均分子量を有し得る。ＧＰＣ試料は、１ｍｌ当たり１ｍｇの濃度で調製し、１分当たり１．５ｍｌの流速で留出させる。
【００３５】
一般に、ポリカーボネート−ポリシロキサンブロックコポリマーは、式（３）のビスフェノールと、式（８）のジヒドロキシポリジオルガノシロキサンとから、これらのモノマー間のカーボネート結合によって形成されると考えることができる。カーボネートブロック（Ｃ）とシロキサンブロック（Ｓ）との間には、３つのタイプの連結基が存在する。例示的には、これらの連結基は、Ｃ−Ｃ、Ｓ−Ｓ、及びＣ−Ｓである。本発明者らは、耐衝撃性、耐化学薬品性、及び審美性をバランス良く有するポリカーボネート組成物を提供するために、ポリカーボネート−ポリシロキサンブロックコポリマーにおけるカーボネート単位とシロキサン単位との間の連結基の種類を制御すべきであることを見出した。ポリシロキサン−ポリカーボネート−において、シロキサン単位の０．５モル％未満が別のシロキサン単位に直接結合し、特にシロキサン単位の０．２モル％未満が別のシロキサン単位に直接結合し、より特にシロキサン単位の０．１モル％未満が別のシロキサン単位に直接結合している。
【００３６】
１つの実施態様では、ポリカーボネート組成物は、それぞれポリカーボネート組成物の総質量に基づいて、３０〜９５質量％の１種以上のビスフェノールＡポリカーボネートホモポリマーと、５〜７０質量％のポリ（カーボネート−シロキサン）とを含む。このポリ（カーボネート−シロキサン）は、それぞれポリカーボネート組成物の総質量に基づいて、０．５〜１７．５質量％、特に１〜１４質量％、より特に１．５〜１２質量％、あるいは２〜１２質量％の総シロキサン含量をもたらすのに効果的である。ポリ（カーボネート−シロキサン）は、ビスフェノールＡポリカーボネートホモポリマー及びポリ（カーボネート−シロキサン）の質量の総に基づいて、５〜４０質量％の量で存在する。ポリ（カーボネート−シロキサン）は、ビスフェノールＡポリカーボネートホモポリマー及びポリ（カーボネート−シロキサン）の質量の総に基づいて、１０〜３０質量％の量で存在することもできる。
【００３７】
ビスフェノールＡポリカーボネートホモポリマー及びポリ（カーボネート−シロキサン）に加えて、ポリカーボネート組成物は、任意選択で、このようなタイプのポリマー組成物に一般的に組み入れられる様々な添加剤を含み得る。但し、これらの添加剤は、ポリカーボネート組成物の所望の特性、特に、耐衝撃性、耐化学薬品性、及び審美性に有意な悪影響を与えないように選択されることを条件とする。添加剤には、充填剤、補強剤、酸化防止剤、熱安定剤、光安定剤、紫外線（ＵＶ）安定剤、可塑剤、潤滑剤、離型剤、帯電防止剤、着色剤（例えば、二酸化チタン、カーボンブラック、及び有機染料等）が含まれる。添加剤の組合せ、例えば、熱安定剤、離型剤、及び紫外線光安定剤の組合せを使用することができる。一般に、添加剤は、一般に効果的であると知られている量で用いられる。例えば、（耐衝撃性改良剤、充填剤、又は補強剤以外の）添加剤の総量は、ポリカーボネート組成物の総質量に基づいて、０．０１〜５質量％であることができる。１つの実施態様では、ポリカーボネート組成物は、加工助剤、熱安定剤、酸化防止剤、紫外線光吸収剤、又は前述の少なくとも１つを含む組合せを、組成物の質量に基づいて５質量％未満しか含まない。
【００３８】
ポリカーボネート組成物は、任意選択で、顔料添加剤及び／又は染料添加剤を含む着色剤組成物を含むことができる。有用な顔料には、例えば、無機顔料、例えば、金属酸化物及び混合された金属酸化物（例えば、酸化亜鉛、二酸化チタン、酸化鉄など）；硫化物（例えば、硫化硫黄など）；アルミン酸塩；ナトリウムスルホケイ酸塩、ケイ酸塩、クロム酸塩など；カーボンブラック；亜鉛フェライト；ウルトラマリンブルー；有機顔料、例えば、アゾ、ジアゾ、キナクリドン、ペリレン、ナフタレンテトラカルボン酸、フラバントロン、イソインドリノン、テトラクロロイソインドリノン、アントラキノン、アントラキノン、アントロン、ジオキサジン、フタロシアニン、アゾレーキなど；ピグメントレッド１０１、ピグメントレッド１２２、ピグメントレッド１４９、ピグメントレッド１７７、ピグメントレッド１７９、ピグメントレッド２０２、ピグメントバイオレット２９、ピグメントブルー１５、ピグメントブルー６０、ピグメントグリーン７、ピグメントイエロー１１９、ピグメントイエロー１４７、ピグメントイエロー１５０、及びピグメントブラウン２４；または前述の顔料の少なくとも１つを含む組合せが含まれ得る。
【００３９】
色素は、一般に有機材料であり、色素には、クマリン色素、例えばクマリン４６０（青色）、クマリン６（緑色）、ナイルレッド等；ランタニド錯体；炭化水素染料及び置換炭化水素染料；多環式芳香族炭化水素染料；シンチレーション染料、例えばオキサゾール染料又はオキサジアゾール染料等；アリールまたはヘテロアリール置換ポリ（Ｃ２−８）オレフィン染料；カルボシアニン色素；インダントロン染料；フタロシアニン染料；オキサジン染料；カルボスチリル染料；ナフタレンテトラカルボン酸染料；ポルフィリン染料；ビス（スチリル）ビフェニル染料；アクリジン染料；アントラキノン染料；シアニン色素；メチン染料；アリールメタン染料；アゾ染料；インジゴイド染料、チオインジゴイド染料、ジアゾニウム染料；ニトロ染料；キノンイミン染料；アミノケトン染料；テトラゾリウム染料；チアゾール染料；ペリレン染料、ペリノン染料；ビス−ベンゾオキサゾリルチオフェン（ＢＢＯＴ）；トリアリールメタン染料；キサンテン染料；チオキサンテン染料；ナフタルイミド染料；ラクトン染料；蛍光色素分子、例えば、近赤外波長で吸収し可視波長で発光するアンチストークスシフト色素等；発光染料、例えば７−アミノ−４−メチルクマリン等；３−（２’−ベンゾチアゾリル）−７−ジエチルアミノクマリン；２−（４−ビフェニリル）−５−（４−ｔ−ブチルフェニル）−１，３，４−オキサジアゾール；２，５−ビス−（４−ビフェニリル）−オキサゾール；２，２’−ジメチル−ｐ−クォーターフェニル；２，２−ジメチル−ｐ−テルフェニル；３，５，３””、５””−テトラ−ｔ−ブチル−ｐ−キンクフェニル；２，５−ジフェニルフラン；２，５−ジフェニルオキサゾール；４，４’−ジフェニルスチルベン；４−ジシアノメチレン−２−メチル−６−（ｐ−ジメチルアミノスチリル）−４Ｈ−ピラン；１，１’−ジエチル−２，２’−カルボシアニンヨウ化物；３，３’−ジエチル−４，４’、５，５’−ジベンゾチオジカルボシアニンヨージド；７−ジメチルアミノ−１−メチル−４−メトキシ−８−アザキノロン−２；７−ジメチルアミノ−４−メチルキノロン−２；２−（４−（４−ジメチルアミノフェニル）−１，３−ブタジエニル）−３−エチルベンゾチアゾリウムパークロレート；３−ジエチルアミノ−７−ジエチルイミノフェノキサゾールアゾニウムパークロレート；２−（１−ナフチル）−５−フェニルオキサゾール；２，２’−ｐ−フェニレン−ビス（５−フェニルオキサゾール）；ローダミン７００；ローダミン８００；ピレン、クリセン、ルブレン、コロネン等；又は前述の染料の少なくとも１つを含む組合せが含まれる。
【００４０】
本組成物は、白色、灰色、灰白色、黒色等を含む任意の適切な色を有することができる。白色又は灰色は、８０以上のＬ＊値を示し得る。白色又は灰色を有する組成物は、それぞれポリカーボネート組成物の総質量に基づいて、０．１〜３０質量％、０．１〜２５質量％、０．１〜２０質量％、又は０．１〜１５質量％の量の二酸化チタンを含むことができる。
【００４１】
灰色又は黒色は、８０未満のＬ＊値を示し得る。灰色又は黒色を有する組成物は、それぞれ着色剤組成物の総質量に基づいて、０を超えて１．５質量％の量のカーボンブラックを含むことができる。１つの実施態様では、本組組成物から形成された１ｍｍ厚さを有する成形試料は、ＣＩＥ  Ｌａｂ法により、１０°の観測角度、Ｄ６５光源を用い、鏡面反射成分を含めて反射モードで測定して、２９以下の平均Ｌ＊値を有する。
【００４２】
本ポリカーボネート組成物は、任意選択で、難燃剤を含んでいてもよい。様々な種類の難燃剤を利用することができる。１つの実施態様では、難燃性添加剤には、例えば、難燃性塩、例えば、ペルフルオロ化Ｃ１−Ｃ１６アルキルスルホネートのアルカリ金属塩等〔例えば、ペルフルオロブタンスルホン酸カリウム（Ｒｉｍａｒ塩）、ペルフルオロオクタンスルホン酸カリウム、ペルフルオロヘキサンスルホン酸テトラエチルアンモニウム等〕、ジフェニルスルホンスルホン酸カリウム（ＫＳＳ）、ベンゼンスルホン酸ナトリウム、トルエンスルホン酸ナトリウム（ＮＡＴＳ）等；アルカリ金属またはアルカリ土類金属(例えば、リチウム、ナトリウム、カリウム、マグネシウム、カルシウム、およびバリウム)の塩と、無機酸錯塩(例えばオキソアニオン)との反応によって生成する塩(例えば、炭酸のアルカリ金属およびアルカリ土類金属の塩、例えば、Ｎａ２ＣＯ３、Ｋ２ＣＯ３、ＭｇＣＯ３、ＣａＣＯ３、及びＢａＣＯ３）、あるいはフルオロ−アニオン錯体との反応によって生成する塩（例えば、Ｌｉ３ＡｌＦ６、ＢａＳｉＦ６、ＫＢＦ４、Ｋ３ＡｌＦ６、ＫＡｌＦ４、Ｋ２ＳｉＦ６、及び／又はＮａ３ＡｌＦ６）などが含まれる。Ｒｉｍａｒ塩、ＫＳＳ、及びＮＡＴＳが、単独で、あるいは他の難燃剤との組み合わせで、本明細書に開示した組成物において特に有用である。
【００４３】
本ポリカーボネート組成物は、任意選択で、滴下防止剤を含んでいても良い。滴下防止剤は、フィブリル形成性フッ素ポリマー、例えば、ポリテトラフルオロエチレン（ＰＴＦＥ）などであってよい。滴下防止剤は、上述した硬質コポリマー（例えば、スチレンアクリロニトリル（ＳＡＮ）など）でカプセル化されたものであることができる。ＳＡＮ内にカプセル化されたＰＴＦＥは、ＴＳＡＮとして既知である。カプセル化フッ素ポリマーは、例えば水分散液中、フッ素ポリマーの存在下で封入ポリマーを重合することにより製造され得る。ＴＳＡＮにより、ＰＴＦＥと比べて、より容易に組成物中に分散され得るという著しい利点がもたらされる。例示的なＴＳＡＮは、カプセル化フッ素ポリマーの総質量に対して、５０質量％のＰＴＦＥ及び５０質量％のＳＡＮを含んでいてもよい。このＳＡＮは、コポリマーの総質量に対して、例えば、７５質量％のスチレン及び２５質量％のアクリロニトリルを含んでいてもよい。あるいは、フッ素ポリマーを、第２のポリマー（例えば、芳香族ポリカーボネート又はＳＡＮなど）と何らかの方法で事前に混合して、滴下防止剤として使用される凝集材料を形成させてもよい。いずれの方法も、カプセル化フッ素ポリマーを生成させるために使用することができる。
【００４４】
本ポリカーボネート組成物は、任意選択で、充填剤組成物をさらに含んでいてよい。充填剤組成物は、ポリカーボネート組成物の総質量に基づいて、１〜２０質量％又は１〜１５質量％の量で存在する。１つの実施態様では、充填剤組成物は、二酸化チタンを含む。
【００４５】
本ポリカーボネート組成物は、優れた審美特性を有する。本組成物の成形品は、審美的欠陥（例えば、黒すじ；ニットラインの視認性；ゲートブラッシュ；又は真珠光沢など）が、同じシロキサン充含有量を有するが、ビスフェノールＡカーボネート単位及びシロキサン単位を含むポリ（カーボネート−シロキサン）コポリマーであって、２０モル％を超えるシロキサン単位が別のシロキサン単位に直接結合しているものを含有する参照組成物と比較して、低減されている。
【００４６】
厚さが３．２ｍｍ厚の本組成物の成形品は、５０％を超える透過率と、ＨａｚｅＧａｒｄ（ＡＳＴＭ  Ｄ１００３−００）によって測定して２５％未満のヘイズとを有する。
【００４７】
本ポリカーボネート組成物は、良好な耐衝撃性をさらに有し得る。組成物は、ＩＳＯ  ３１６７タイプＡに従う多目的試験片を用いて、ＩＳＯ  １８０／１Ａに準拠して２３℃で測定して、少なくとも６０ｋＪ／ｍ２又は少なくとも７０ｋＪ／ｍ２のアイゾットノッチ付き衝撃エネルギーを有し得る。組成物は、ＩＳＯ  ３１６７タイプＡに従う多目的試験片を用いて、ＩＳＯ  １８０／１Ａに準拠して−３０℃で測定して、少なくとも５０ｋＪ／ｍ２又は少なくとも６０ｋＪ／ｍ２のアイゾットノッチ衝撃エネルギーを有し得る。組成物は、ＩＳＯ  ３１６７タイプＡに従う多目的試験試料を使用して、ＩＳＯ  １８０／１Ａに準拠して２３〜−３０℃で測定して、８０％を超える延性を有することができる。組成物は、ＡＳＴＭ  Ｄ２５６−１０に準拠し、＋２３℃、−１０℃、−２０℃、−３０℃、−４０℃、又は−５０℃で測定して、少なくとも６００Ｊ／ｍ２、少なくとも７００Ｊ／ｍ２、又は少なくとも８００Ｊ／ｍ２のアイゾットノッチ衝撃エネルギーを有し得る。これらの値は、例えば０．１〜１０ｍｍ、０．５〜５ｍｍ、３ｍｍ、又は４ｍｍの広い範囲の厚さを有する物品で得ることができる。
【００４８】
本ポリカーボネート組成物は、３．２ｍｍの厚さを有する成形部品についてＡＳＴＭ  Ｄ２５６−２０１０に準拠して測定して、−１０℃以下の延性−脆性遷移温度を有する。
【００４９】
ポリカーボネート組成物の成形品は、非導電性真空金属被覆（Non Conductive Vacuum Metallization（ＮＣＶＭ））の後に、５００グラム（ｇ）の鋼球を５００ｍｍの高さから落とした後で亀裂がなく、落球衝撃試験に合格する。
【００５０】
本ポリカーボネート組成物は、良好な耐化学薬品性を有し得る。本組成物は、ＩＳＯ  ２２０８８−３に準拠して試験された非曝露基準と比較して、０．５％歪み下で日焼け止め剤にＩＳＯ引張りバーを２４時間曝露した後に、８０％以上の引張降伏強度保持率を有し；ＩＳＯ  ２２０８８−３に準拠して試験した非曝露参照と比較して、０．５％歪み下で日焼け止め剤にＩＳＯ引張りバーを２４時間曝露した後に、７５％以上の破断伸び率を有する。
【００５１】
本ポリカーボネート組成物は、加工を助ける良好な溶融粘度をさらに有することができる。ポリカーボネート組成物は、ＡＳＴＭ  Ｄ１２３８に準拠して１．２ｋｇの荷重下で３００℃にて測定して、４〜３０、５以上、８以上、１０以上、１２以上、１４以上、１６以上、１８以上、又は２０以上のメルトボリュームフローレート（ＭＶＲ、１０分当たりの立方センチメートル（ｃｃ／１０分））を有し得る。同じ又は同様の値が、広い範囲の厚さを有する物品、例えば０．１〜１０ｍｍ、又は０．５〜５ｍｍの厚さを有する物品で得られ得る。
【００５２】
ポリカーボネート組成物は、当技術分野で公知の様々な方法によって製造することができる。例えば、粉末ポリカーボネートホモポリマー、ポリカーボネート−ポリシロキサンコポリマー、及び他の任意の成分を、任意にいずれかの充填剤と、高速ミキサー内で、あるいは手で混合することによって、最初にブレンドする。次に、このブレンドを、ホッパーを介して二軸スクリュー押出機のスロートに供給する。あるいは、成分の少なくとも１つを、スロート及び／又は下流でサイドスタッファーを介して押出機に直接供給することによって、あるいは所望のポリマーと共にマスターバッチにコンパウンド化して押出機に供給することによって、組成物に組み込むことができる。押出機は、一般に、組成物を流動させるのに必要な温度より高い温度で操作される。押出物は、水浴中で直ちに急冷され、ペレット化され得る。このようにして調製されたペレットは、所望により１／４インチ以下の長さにすることができる。このようなペレットは、その後の成型、成形、又は形成のために使用することができる。
【００５３】
ポリカーボネート組成物を含む成形品、形成品、キャスト品または成型品も提供される。ポリカーボネート組成物は、射出成形、押出成形、回転成形、ブロー成形、および熱成形などの様々な方法によって有用な成形品に成形することができる。物品は、成型品、熱成形品、押出フィルム、押出シート、ハニカム構造、多層物品の１つ以上の層、被覆物品のための基材、及び金属被覆物品のための基材であり得る。
【００５４】
物品は、ゲームコンソール、ゲームコントローラ、携帯ゲーム機器、携帯電話、テレビ、パーソナルコンピュータ、タブレットコンピュータ、ラップトップコンピュータ、携帯情報端末、ポータブルメディアプレーヤー、デジタルカメラ、ポータブル音楽プレーヤ、電気器具、電動工具、ロボット、おもちゃ、グリーティングカード、家庭用娯楽システム、及びアクティブスピーカー、又はサウンドバーから選択される家庭用電子機器の部品である。
【００５５】
物品は、アダプタ、携帯電話、スマートフォン、ＧＰＳ装置、ラップトップコンピュータ、タブレットコンピュータ、電子リーダー、コピー機、又はソーラー装置用の電子ハウジングである。
【００５６】
物品は、パネル、クォーターパネル、ロッカーパネル、トリム、フェンダー、バッテリーカバー、ドア、デッキ蓋、トランクリッド、フード、ボンネット、屋根、バンパー、ダッシュボード、グリル、ミラーハウジング、ピラーカバー、クラッド、ボディサイドモールディング、ホイールカバー、ハブキャップ、ドアハンドル、スポイラー、窓枠、ヘッドランプベゼル、ヘッドランプ、テールランプ、テールランプハウジング、テールランプベゼル、ナンバープレートエンクロージャー、ルーフラック、及びランニングボードを含む、自動車、スクーター、及びオートバイの外装及び内装部品である。
【００５７】
上述した特徴及びその他の特徴は、以下の詳細な説明および実施例によって例示される。 実施例において、特に明記しない限り、成分のパーセント（％）及びシロキサンの百分率（％）は、ビスフェノールＡ線状ポリカーボネートホモポリマー及び（ポリジメチルシロキサン）−ビスフェノールＡ線状ポリカーボネートコポリマーの重量の合計に対する重量パーセントである。
【実施例】
【００５８】
材料
実施例で用いた材料を表１に記載している。
【００５９】
「チューブ」コポリマーは、米国特許出願公開第２００４／００３９１４５号明細書に記載されたチューブリアクター法、又は米国特許第６，７２３，８６４号明細書に記載された方法、又は米国特許第８，４６６，２４９号明細書に記載された方法の１つ以上を使用して製造した。「アップフロント」コポリマーは、界面反応条件下で、ビスフェノールＡ及びオイゲノール末端ポリジメチルシロキサンの混合物にホスゲンを導入することによって製造した。EE/EB比は、PDMS-BPAポリカーボネートコポリマーについて、BPAサブユニットに直接結合したポリジオルガノシロキサンサブユニット（EB）に対する、別のポリジオルガノシロキサンサブユニットに直接結合したポリジオルガノシロキサンサブユニット（EE）のモル比をいう。このEE/EB比は、核磁気共鳴分光法（NMR）によって測定した。
【表１Ａ】
2018533671.tif 000015
【表１Ｂ】
2018533671.tif 000016
【００６０】
実施例で用いた添加剤組成物は、0.03〜0.06％のIrgafos 168を含んでおり（表に示したとおり）、灰色、白、又は黒色パッケージで示されている。
【００６１】
ブレンド、押出し、及び成形条件
組成物は、ドライブレンドで全ての成分を予備混合し、15分間タンブルミキサーで混合することによって調製した。予備混合物を、表２に示した条件下で、同方向回転二軸スクリュー押出器に直接供給した。押出物をペレット化し、除湿乾燥器中で、約120℃において約3時間乾燥させた。試験片を作成するために、乾燥させたペレットを表２に示した条件下でENGEL成形機中で射出成形して、適切な試験サンプルを形成させた。
【表２】
2018533671.tif 000017
【００６２】
試験法
ISO 527に準拠して、50mm/分で、室温において、標準ISO引張り試験片について引張り特性を測定した。
【００６３】
ASTM D256-10に準拠して、5重量ポンド（lbf）の負荷のもとで、及びISO 180に準拠して5.5 Jの負荷のもとで、23℃、-20℃、-30℃、-40℃、又は-50℃の温度を含む様々な温度で、ノッチ付きアイゾット衝撃強度（INI）を測定した。全てのASTM INIの測定は3.2 mm厚さのサンプル片について行い、一方ISO INI測定は3 mm厚さのサンプル片について行った。
【００６４】
ASTM D256-10又はISO 180にしたがい、様々な温度において衝撃特性を測定して、脆性破壊が最初に観察される温度を同定することによって、INI延性／脆性遷移温度（D/B遷移温度）を測定した。D/B遷移温度は低いほど良い。
【００６５】
メルトボリュームレート（MVR）は、ASTM D1238に準拠して、1.2 kgの負荷のもとで300℃において測定した。
【００６６】
ヘイズガード（ASTM D1003-00）によるヘイズ及び透過率測定は、3.2 mm厚さの射出成形サンプルを使用した。
【００６７】
真珠光沢は外観検査によって決定した。1サンプル当たり3つのパーツを、3人の検査者によって、4つの参照材料〔格付け3及び5の2つの中間参照品とともに、格付け1の優れた性能（真珠光沢なし）から格付け7の非常に真珠光沢までの範囲に相当する材料〕とランダムに比較した。参照は、3名の経験豊富な試験者によって選択され、真珠光沢についての全ての分析に対して固定された。各パーツは、4つの参照と別個に比較され、各参照に対してより良い、より悪い、又は同等に格付けした。この評価に基づいて、1〜7の格付けされた評価が各パーツに与えられ、全体としての格付けは、全ての試験者による全ての測定の平均である。
【００６８】
ゲートブラッシュは、1.0 mmの厚さを有し、1.4 mmの直径を有する1つのゲートを備えた、成形したモバイルフォンパーツを用いて評価した。このパーツを様々な加工条件の下で成形し、ゲート周りの領域を各加工条件について評価し、ゲートブラッシュを示したサンプルの数を数えた。
【００６９】
環境応力亀裂耐性（ESCR）は、環境、温度、及び応力の組み合わせによる影響としての、ポリマー材料の加速破壊のことをいう。破壊は、主に材料の特性、化学薬品、曝露の条件、及び応力の大きさに左右される。この試験は、ISO 22088-3規格に従い、0.5%又は1%の応力のもとで、24時間、室温において、表面に化学薬品（BANABA BOATサンスクリーン）を適用して、ISO引張り試験片を用いた。24時間後、引張り強度の保持率、及び破断時伸びをISO 527に準拠して測定し、曝露されていない参照品と比較した。
【００７０】
非導電性真空金属被覆（NCVM）を、典型的な工業的標準法によって行った。NCVMとは、真空チャンバー内で、物品の上に金属被覆材料を適用することを意味する。適用される被覆材料は、それが蒸発を始めるまで加熱される。この気化した金属が、その物品の上に、被覆中に均一さを作り出す薄い金属膜として凝縮する。
【００７１】
NCVMの前及び後で、モバイルフォンパーツに対して、その中央部及び角部に落球試験を行った。500 mmの試験高さから、500 gの鋼球をモバイルフォンパーツの上に落とし、壊れたサンプルの数を数えた。
【００７２】
様々なSiPC/PCブレンド物の審美性
EE/EB比及びシロキサン含有量（6〜40％）について変化のある様々なSiPCコポリマーとPCとのブレンド物の審美性を表３に比較している。
【表３】
2018533671.tif 000018
【００７３】
表３は、類似の組成物中のシロキサン含有量における、ポリカーボネートとSiPCとのブレンド物の全体特性に対する、SiPCコポリマー中のEE/EB比並びにシロキサン含有量の両方の影響を示している。
【００７４】
CEx4は、アップフロント法によって作られ、38/62のEE/EBモル比を有する、20%シロキサンを有するSiPC4を含み、3.5%シロキサンを有するSiPC4/PCブレンド物が、高いレベルの真珠光沢を有する（7の値である）ことを示している。図２において実証されているように、シロキサンドメインは比較的大きく（典型的には20〜50 nm）、これはアップフロント法を用いたこと及び高いEE/EB比によるものであり、典型的には比較的「ブロック」的なSiPCコポリマーをもたらし、これが効果的な耐衝撃性改良剤として作用するが、比較的劣る審美性を引き起こす。
【００７５】
CEx5は、チューブ法によって作られ、0/100のEE/EBモル比を有する、6%シロキサンを有するSiPC5を含み、3.75%のシロキサンを有するSiPC5/PCブレンド物が、はるかに良い審美特性を有し、真珠光沢の外観を示さない（1の値である）ことを示している。図２において実証されているように、シロキサンドメインは比較的小さく（典型的には20 nm未満）、これはチューブ法を用いたこと及び低いEE/EBモル比によるものであり、典型的には比較的ランダムなSiPCコポリマーをもたらし、これはより効果の小さな耐衝撃性改良剤として作用するが、良好な審美性を有する。
【００７６】
20%シロキサン含有PCに対する審美特性の改善は、アップフロント法（SiPC4）に代えてチューブ法（SiPC1）を用いることによって達成することができる。EX1は、チューブ法によって作られ、0/100のEE/EBモル比を有する、3.5%シロキサンを有するSiPC1/PCブレンド物は、CEx4よりもはるかに良好な審美特性を有し、2の真珠光沢の格付けであり、CEx5に近い。図２において実証されているように、シロキサンドメインは比較的小さく（約20 nm）、これはチューブ法を用いたこと及び低いEE/EBモル比によるものであり、典型的には比較的ランダムなSiPCコポリマーをもたらし、これは比較的良好な審美性を有し、さらに、良好な衝撃特性を有する。
【００７７】
チューブ法によって作られるSiPCコポリマー中のシロキサン%を30%（SiPC2）又は40%（SiPC3）へとさらに高めることは、同じようには良好な審美特性をもたらさない。CEx2及びCEx3は、チューブ法を用い、0/100のEE/EB比をもつランダムSiPCコポリマーを生成しているにもかかわらず、チューブ法によって作られた3.5%シロキサンを有するSiPC2/PC及びSiPC3/PCブレンド物が非常に劣る審美特性を有し、7の高い真珠光沢値をもつことを示している。このことに対する説明は、図２に示したモルフォロジーに見ることができる。SiPC2及びSiPC3とPCとのブレンド物の場合には、シロキサンドメインが非常に大きい（100〜200 nmの大きさ）。非常にランダムなコポリマーであるにもかかわらず、ドメインサイズは大きく、このことは、高いシロキサン含有量をもつSiPCコポリマーはPCホモポリマーと良好に混じることができず、そのために、比較的劣る審美性を有することを示唆している。
【００７８】
結論として、これらの結果は、良好な審美性を有するようにSiPCコポリマーとPCのブレンド物を配合することができるが、方法（チューブ法）（これはEE/EB比に影響を及ぼす）とシロキサン含有量（10〜30%）の両方が、特性の適正なバランスを達成するように最適化されなければならないことを示している。
【００７９】
衝撃及び流動特性
本明細書の開示の例示組成物及び比較組成物の衝撃及び流動特性を表４及び５に示している。
【００８０】
表４は、アップフロント法（SiPC4）及びチューブ法（SiPC1）によって作られた20%シロキサンを有するSiPCコポリマーとPCのブレンド物を、高いフローレベル（15〜20のMVR）で比較している。様々なPCタイプの含有量は、このMVR目標値を達成するように調節した。
【表４】
2018533671.tif 000019
【００８１】
例6〜9は、SiPC1/PCブレンド物が、同じシロキサン含有量（CEx10〜CEx13）をもつSiPC4/PCブレド物と同様のフロー（15〜19のMVR）及び同様の低温衝撃特性（D/B遷移温度）を有することを示している。しかし、前に示したように、SiPC4/PCブレンド物は劣る審美性を有しており、なぜならそれはアップフロント法で作られ、38/62のEE/EBモル比を有するからである。
【００８２】
同様のフローレベルのPCホモポリマー組成物（CEx14）と比べると、SiPC1/PCブレンド物は、組成物中にわずか5%のSiPC1しかなくても優れた衝撃性能を有し、PC（CEx14）の0%延性と比較して-20℃で80%の延性を有し（Ex6）、より高いSiPC1含有量においてはさらに改善された衝撃性を有する。
【００８３】
SiPC1/PCブレンド物は、同様のシロキサン含有量において、SiPC4/PCブレンド物と比較してはるかに高い透過率及びより低いヘイズを有し、これは典型的に、改善された審美特性、例えば改善された真珠光沢又はゲートブラッシュを示している。これは、0/100のEE/EBモル比を有し、チューブ法によって作られたSiPC1に関連しており、その一方、SiPC4は38/62のEE/EBモル比を有する。
【００８４】
これらの結果は、SiPC1/PCブレンド物は、同様のシロキサン含有量及びフローをもつSiPC4/PCブレンド物と比較して、良好な審美性と組み合わせて、低温衝撃性及び流動特性の優れたバランスを有し、かつ審美性と衝撃特性のより良いバランスを有するように配合することができることを実証している。
【００８５】
表５は、中間のフローレベル（7〜10のMVR）において、アップフロント法（SiPC4）及びチューブ法（SiPC1）によって作られた20%シロキサンを有するSiPCコポリマーとPCのブレンド物を比較している。異なるPCタイプの含有量は、このMVR目標値を達成するように調節した。
【表５】
2018533671.tif 000020
【００８６】
例15〜18は、低いSiPC1含有量でさえ、SiPC1/PCブレンド物は優れた低温衝撃特性を有し、-30又は-40℃のD/B遷移をもつことを示している。同じシロキサン含有量において、SiPC1/PCブレンド物は、SiPC4/PCブレンド物と同様の性能を示す（CEx19と比較したEx17）。
【００８７】
これらの結果は、前に示したように、同様のシロキサン含有量及びフローをもつSiPC4/PCブレンド物と比較して、良好な審美性と組み合わせて、低温衝撃及びフロー特性の優れたバランスを有し、かつ審美性と衝撃特性のより良いバランスを有するように、SiPC1/PCブレンド物を配合することができることを実証している。
【００８８】
耐化学薬品性
本明細書で開示する例示組成物と比較組成物の耐化学薬品特性を表６に示している。さまざまなPCタイプの含有量は、7〜9のMVR目標値を達成するように調節した。
【表６】
2018533671.tif 000021
【００８９】
表６中の結果は、SiPC1/PCブレンド物が、0.5%歪みにおいて、24時間、Banana Boat SPF30サンスクリーンに曝露させた後で、引張り強度及び破断時伸びを良好に保持することを示しており、その値は15〜25%の間のSiPC1含有量について75%より高い（Ex17, Ex20, Ex21, 及びEx18）ことを示している。これは、同じシロキサン含有量におけるSiPC4/PCブレンド物に似ており（Ex17と比較したCEx23）、SiPC5/PC（CEx22）のブレンド物よりも顕著に良好であり、後者は引張り特性を保持していない。前に示したとおり、SiPC4/PCブレンド物は顕著な真珠光沢を伴う劣る審美特性（CEx4）及び低い透過率（CEx12）を有し、その一方でSiPC1/PC及びSiPC5/PCブレンド物は低い真珠光沢を有するか全く真珠光沢を有しない。
【００９０】
結論として、SiPC1/PCブレンド物は、SiPC4/PCブレンド物（同じ耐化学薬品性であるが、劣る審美性）又はSiPC5/PCブレンド物（良好な審美性であるが、劣る耐化学薬品性）と比べて、サンスクリーンに対する耐化学薬品性と審美性の良好なバランスを有する。
【００９１】
モバイルフォン部品の成形
表７は、本明細書で開示した例示組成物及び比較組成物に対するゲートブラッシュの発生及び金属被覆後の衝撃性能を示している。様々なPCタイプの含有量は、10〜15のMVR目標値を達成するように調節した。
【表７】
2018533671.tif 000022
【００９２】
これらの例は、典型的なモバイルフォン試験におけるSiPC1/PCブレンド物の性能を実証している。モバイルフォンを成形し、様々な条件、すなわち、溶融温度（300、320、又は340℃）及び射出速度（22〜155 mm/s）（これはゲートにおいて様々な剪断速度をもたらす）のもとで試験を行った。落球試験性能を、中央及び角部において、非導電性真空金属被覆（NCVM）の前及び後で測定した。ゲートブラッシュについては、データは、ゲートブラッシュを示した部品の数／部品の総数を示している。落球試験については、データは、落球試験に不合格だった部品の数／部品の総数を示している。
【００９３】
結果は、溶融温度及び射出速度を変えたほとんどの条件下で、特に高い射出速度において、SiPC4（20%シロキサン, アップフロント法によって製造したもの, EE/EBモル比38/62）及びPCを含む白色及び灰色のサンプル（CEx25及びCEx28）について、顕著なゲートブラッシュの問題があることを示している。一方、PCと、SiPC1（20%シロキサン, チューブ法によって製造したもの, EE/EBモル比0/100）（Ex24及びEx27）又はSiPC5（6%シロキサン, チューブ法によって製造したもの, EE/EBモル比0/100）（CEx26及びCEx29）とのブレンド物は、どの評価した条件の下でもゲートブラッシュを有しない。これは、SiPC4/PCブレンド物を上回る、SiPC1/PC及びSiPC5/PCブレンド物の優れた審美性能を実証している。
【００９４】
落球試験データは、金属被覆の前及び後の両方において、白色のSiPC1/PC、SiPC4/PC、及びSiPC5/PCブレンド物については全ての場所において全ての部品が試験に合格することを示している。しかし、灰色のものの場合には、不合格である（角部で3/3）SiPC5/PCブレンド物について、顕著な差異が観察できるが、その一方、全てのSiPC1/PC及びSiPC4/PCブレンド物は試験に合格している。これは、SiPC5/PCブレンド物のより低いMVR（これは衝撃性能に対して一般に有利である）にもかかわらず、同じシロキサン含有量においてSiPC5と比較して、NCVM金属被覆の後で、SiPC1又はSiPC4を含むブレンド物は優れた衝撃保持を有することを示している。
【００９５】
これらの結果は、組成物中の同じシロキサン含有量において、SiPC4/PC（良好な衝撃保持,しかしゲートブラッシュの問題）及びSiPC5/PC（ゲートブラッシュなし, しかし金属被覆後、衝撃性能を失う）と比較して、SiPC1/PCブレンド物は、審美性（ゲートブラッシュなし）及び金属被覆後の衝撃保持の優れたバランスを有することを示している。
【００９６】
審美性及び耐化学薬品性
表８は、本明細書の開示による例示組成物についての真珠光沢の発生と、サンスクリーンに曝露した後の特性保持を示している。
【表８】
2018533671.tif 000023
【００９７】
CEx45は、SiPC4（アップフロント法によって作られ、20%シロキサン及び38/62のEE/EBモル比をもつSiPC）及びPCのブレンド物は、3.5%のシロキサン含有量において、7の真珠光沢値（これは最大値である）をもち、真珠光沢試験において非常に劣る結果を示し、これはポリカーボネート及びSiPC4を含むサンプルが、劣る審美性能を有することを示している。
【００９８】
CEx40は、SiPC5（チューブ法によって作られ、6%シロキサン及び0/100のEE/EBモル比をもつSiPC）及びPCのブレンド物は、3.5%のシロキサン含有量において、純粋なPC組成物と同様の、真珠光沢値をもつ優れた真珠光沢特性を有し、最良の可能な格付け１を有することを示している。
【００９９】
例30から33は、SiPC1（チューブ法によって作られ、20%シロキサン及び0/100のEE/EB比をもつSiPC）及びPCのブレンド物は、様々なブレンド比において優れた真珠光沢特性を有することを示している。シロキサン含有量10%以下で、最良の可能な格付けがSiPC5と同様に達成されるが、その一方で、10%〜70%の範囲のSiPC1の含有量をもつ、より多いシロキサン含有量において、真珠光沢性能はいくらか低下して2.25の格付けを有するが、それでもなおSiPC4よりもはるかに優れている。これは、70%以下のSiPCという広い範囲で変化させたSiPC1含有量において、SiPC1及びPCのブレンド物を用いて良好な審美性を得ることができることを実証しており、これは、その他の特性、例えば、衝撃及び流動特性に対してブレンド組成を最適化することを可能にする。
【０１００】
さらに、例30〜33はまた、0.5%（Ex30）及び1%の歪み（Ex31〜33）において、バナナボートサンスクリーンへの曝露後に、引張り強度及び破断時伸びを良好に保持しており、CEx45〔これはPCとSiPC4（アップフロント法によって作られ38/62のEE/EBをもつ20D45 SiPC）とのブレンド物に基づいている〕と同等であり、CEx40〔これはSiPC5とPCのブレンド物である（チューブ法によって作った6D45 SiPC）〕よりも優れている。
【０１０１】
これらの結果は、SiPC1/PCブレンド物は、組成物中の同じシロキサン含有量において、SiPC4/PC（良好な耐化学薬品性、しかし顕著な真珠光沢）及びSiPC5/PC（真珠光沢なし、しかし劣る耐化学薬品性）ブレンド物と比較して、審美性（低い真珠光沢）とサンスクリーンに対する耐化学薬品性との優れたバランスを有することを示している。
【０１０２】
ここでの開示には、以下の具体的な態様がさらに含まれ、これらは特許請求の範囲を必ずしも制限するものではない。
【０１０３】
態様１．３０〜９５質量％の１種以上のビスフェノールＡポリカーボネートホモポリマーと、
５〜７０質量％の、その総質量に基づいて１０〜２５質量％のシロキサン含量を有するポリ（カーボネート−シロキサン）コポリマーと
を含むポリカーボネート組成物であって、
前記ポリ（カーボネート−シロキサン）の量は、前記ポリカーボネート組成物の総質量に基づいて０．５〜１７．５質量％の総シロキサン含量をもたらすために有効な量であり；
前記ポリ（カーボネート−シロキサン）コポリマーは、
−  下記式：
【化１３】
2018533671.tif 000024
［式中、
Ｒａ及びＲｂは、それぞれ独立に、Ｃ１−１２アルキル、Ｃ１−１２アルケニル、Ｃ３−８シクロアルキル、又はＣ１−１２アルコキシであり、
ｐ及びｑは、それぞれ独立に、０〜４であり、
Ｘａは、単結合、−Ｏ−、−Ｓ−、−Ｓ（Ｏ）−  、−Ｓ（Ｏ）２−、−Ｃ（Ｏ）−  、又は式：−Ｃ（Ｒｃ）（Ｒｄ）−〔式中、Ｒｃ及びＲｄは、それぞれ独立に、水素、Ｃ１−１０アルキル、又は式：−Ｃ（＝Ｒｅ）−（式中、Ｒｅは２価のＣ１−１０炭化水素基である。）の基である。〕のＣ１−１１アルキリデンである。］
のビスフェノールカーボネート単位；及び、
−  下記式：
【化１４】
2018533671.tif 000025
（式中、Ｒは、それぞれ独立に、Ｃ１−１３の一価の炭化水素基であり、
Ａｒは、それぞれ独立に、Ｃ６−３０の芳香族基であり、
Ｒ２は、それぞれ独立に、Ｃ２−８のアルキレン基であり、
Ｅは、平均値であり、１０〜１００、好ましくは２０〜６０、より好ましくは３０〜５０である。）
のシロキサン単位、又はこれらの単位を少なくとも１つ含む組合せ
を含み；
前記ポリ（カーボネート−シロキサン）コポリマーにおいて、シロキサン単位の０．５モル％未満が、別のシロキサン単位に直接結合しており；かつ、
前記ポリカーボネート組成物は、ＩＳＯ  ２２０８８−３に準拠して試験された非曝露基準と比較して、０．５％歪み下で日焼け止め剤にＩＳＯ引張りバーを２４時間曝露した後に、８０％以上の引張降伏強度保持率を有し、ＩＳＯ  ２２０８８−３に準拠して試験した非曝露参照と比較して、０．５％歪み下で日焼け止め剤にＩＳＯ引張りバーを２４時間曝露した後に、７５％以上の破断伸び率を有する、ポリカーボネート組成物。
【０１０４】
態様２．ＡＳＴＭ  Ｄ１２３８に準拠して３００℃にて１．２ｋｇ荷重下で測定して、５を超えるメルトボリュームフローレート、及び、３．２ｍｍの厚さを有する成形部品についてＡＳＴＭ  Ｄ２５６−２０１０に準拠して測定して、−１０℃以下の延性−脆性遷移温度を有する、態様１のポリカーボネート組成物。
【０１０５】
態様３．着色剤組成物をさらに含み、
前記ポリカーボネート組成物から形成された１ｍｍ厚さの成形試料が、ＣＩＥＬＡＢ法により、１０°の観測角度、Ｄ６５光源を用い、鏡面反射成分を含めて反射モードで測定して、２９以下の平均Ｌ＊値を有する、態様１または２のポリカーボネート組成物。
【０１０６】
態様４．前記ポリカーボネート組成物の成形品が、同じシロキサン含量を有し、ビスフェノールＡカーボネート単位とシロキサン単位とを含むポリ（カーボネート−シロキサン）コポリマーであるが、２０モル％を超えるシロキサン単位が別のシロキサン単位に直接結合しているポリ（カーボネート−シロキサン）コポリマーを含有する参照組成物の成形品と比較して、低減された審美的欠陥を有し、前記審美的欠陥が、以下：黒すじ；ニットラインの視認性；ゲートブラッシュ；又は真珠光沢の１つ以上を含む、態様１〜３のいずれかのポリカーボネート組成物。
【０１０７】
態様５．前記ポリカーボネート組成物の成形品が、非導電性真空金属被覆（Non Conductive Vacuum Metallization（ＮＣＶＭ））の後に、５００グラム（ｇ）の鋼球を５００ｍｍの高さから落とした後で亀裂がなく、落球衝撃試験に合格する、態様１〜４のいずれかのポリカーボネート組成物。
【０１０８】
態様６．厚さ３．２ｍｍを有する前記ポリカーボネート組成物の成形品が、５０％を超える透過率、及び、ＨａｚｅＧａｒｄ（ＡＳＴＭ  Ｄ１００３−００）によって測定して２５％未満のヘイズを有する、態様１〜５のいずれかのポリカーボネート組成物。
【０１０９】
態様７．前記ポリ（カーボネート−シロキサン）コポリマーのビスフェノールカーボネート単位が、ビスフェノールＡカーボネート単位であり、前記ポリ（カーボネート−シロキサン）コポリマーのシロキサン単位が、以下の式：
【化１５】
2018533671.tif 000026
（式中、Ｅは、平均値であり、１０〜１００、好ましくは２０〜６０、より好ましくは３０〜５０である。）
又はこれらの少なくとも１つを含む組合せの単位である、態様１〜６のいずれかのポリカーボネート組成物。
【０１１０】
態様８．前記ポリ（カーボネート−シロキサン）コポリマーが、前記ビスフェノールＡポリカーボネートホモポリマー及び前記ポリ（カーボネート−シロキサン）コポリマーの総質量に基づいて５〜４０質量％の量で存在する、態様１〜７のいずれかのポリカーボネート組成物。
【０１１１】
態様９．前記ポリ（カーボネート−シロキサン）コポリマーが、前記ビスフェノールＡポリカーボネートホモポリマー及び前記ポリ（カーボネート−シロキサン）コポリマーの総質量に基づいて１０〜３０質量％の量で存在する、態様１〜７のいずれかのポリカーボネート組成物。
【０１１２】
態様１０．前記着色剤組成物が、カーボンブラックを、前記着色剤組成物の総質量に基づいて、０を超え、１．５質量％未満の量で含む、態様３〜９のいずれかのポリカーボネート組成物。
【０１１３】
態様１１．充填剤組成物をさらに含む、態様１〜１０のいずれかのポリカーボネート組成物。
【０１１４】
態様１２．前記充填剤組成物が、ＴｉＯ２を含む、態様１１のポリカーボネート組成物。
【０１１５】
態様１３．前記充填剤組成物が、前記ポリカーボネート組成物の総質量に基づいて、１〜２０質量％の量で存在する、態様１１又は１２のポリカーボネート組成物。
【０１１６】
態様１４．難燃剤、滴下防止剤、又はこれらの少なくとも１つを含む組合せをさらに含み、任意選択で、前記難燃剤が、ペルフルオロ化されたＣ１−１６アルキルスルホン酸のアルカリ金属塩、無機酸の錯塩、又はこれらの少なくとも１つを含む組合せを含んでいてもよい、態様１〜１３のいずれかのポリカーボネート組成物。
【０１１７】
態様１５．加工助剤、熱安定剤、酸化防止剤、紫外線吸収剤、又はこれらの少なくとも１つを含む組合せを、前記ポリカーボネート組成物の質量に基づいて５％を超えない量でさらに含む、態様１〜１４のいずれかのポリカーボネート組成物。
【０１１８】
態様１６．態様１〜１５のいずれかのポリカーボネート組成物から作製された、成形品、熱成形品、押出フィルム、押出シート、ハニカム構造、多層物品の１つ以上の層、被覆された物品のための基材、及び金属被覆物品のための基材から選択される物品。
【０１１９】
態様１７．前記物品が、ゲームコンソール、ゲームコントローラ、携帯ゲーム機器、携帯電話、テレビ、パーソナルコンピュータ、タブレットコンピュータ、ラップトップコンピュータ、携帯情報端末、ポータブルメディアプレーヤー、デジタルカメラ、ポータブル音楽プレーヤ、電気器具、電動工具、ロボット、おもちゃ、グリーティングカード、家庭用娯楽システム、及びアクティブスピーカー、又はサウンドバーから選択される家庭用電子機器の部品であるか、
前記物品が、アダプタ、携帯電話、スマートフォン、ＧＰＳ装置、ラップトップコンピュータ、タブレットコンピュータ、電子リーダー、コピー機、又はソーラー装置用の電子ハウジングであるか、
前記物品が、電気接続箱、電気コネクタ、電気自動車充電器、屋外電気エンクロージャ、スマートメータエンクロージャ、スマートグリッド電力ノード、光起電力フレーム、又は小型回路遮断器であるか、あるいは、
前記物品が、パネル、クォーターパネル、ロッカーパネル、トリム、フェンダー、バッテリーカバー、ドア、デッキ蓋、トランクリッド、フード、ボンネット、屋根、バンパー、ダッシュボード、グリル、ミラーハウジング、ピラーカバー、クラッド、ボディサイドモールディング、ホイールカバー、ハブキャップ、ドアハンドル、スポイラー、窓枠、ヘッドランプベゼル、ヘッドランプ、テールランプ、テールランプハウジング、テールランプベゼル、ナンバープレートエンクロージャー、ルーフラック、及びランニングボードを含む、自動車、スクーター、及びオートバイの外装及び内装部品である、態様１６の物品。
【０１２０】
態様１８．態様１〜１５のいずれかのポリカーボネート組成物を成形し、押出し、一体成形し、あるいは形作って物品を形成させる工程を含む、物品の製造方法。
【０１２１】
単数形の語は、文脈が明らかに別の意味を示していない限り、複数の指示対象を含む。「または（又は）」は、文脈によって明らかに別の意味が示されていない限り、
「および／または（及び／又は）」を意味する。別の定義がされていない限り、ここで用いる技術用語及び科学用語は、この発明が属する技術分野の当業者によって通常理解されるものと同じ意味を有する。「組み合わせ」は、ブレンド（ブレンド物）、混合物、合金、反応生成物などを含む。
【０１２２】
ここで用いる場合、「ヒドロカルビル」及び「炭化水素」は、炭素及び水素、場合によっては１〜３のヘテロ原子、例えば、酸素、窒素、ハロゲン、ケイ素、硫黄、又はそれらの組み合わせを含む置換基を広くいう。「アルキル」は直鎖又は分岐鎖の、飽和一価炭化水素基をいう。「アルキレン」は、直鎖又は分岐鎖の、飽和二価炭化水素基をいう。「アルキリデン」は、直鎖又は分岐鎖の、一つの共通の炭素原子上に両方の原子価をもつ飽和二価炭化水素基をいう。「アルケニル」は、炭素−炭素二重結合によって結合された少なくとも２つの炭素原子を有する、直鎖又は分岐鎖の一価炭化水素基をいう。「シクロアルキル」は、少なくとも３つの炭素原子を有する、非芳香族の一価の単環式又は多環式炭化水素基をいう。「シクロアルケニル」は、少なくとも１の不飽和度をもち、少なくとも３つの炭素原子を有する、非芳香族環状炭化水素基をいう。「アリール」は、その芳香環（１つ又は複数）中に炭素のみを含む芳香族の一価の基をいう。「アリーレン」は、その芳香環（１つ又は複数）中に炭素のみを含む芳香族の二価の基をいう。「アルキルアリール」は、上で定義したアルキル基で置換されているアリール基をいい、4-メチルフェニルが例示のアルキルアリール基である。「アリールアルキル」は、上で定義したアリール基で置換されているアルキル基をいい、ベンジルが例示のアリールアルキル基である。「アルコキシ」は、酸素架橋（-O-）を通して結合した、示した数の炭素原子を有する上で定義したアルキル基をいう。「アリールオキシ」は、酸素架橋（-O-）を通して結合した、示した数の炭素原子を有する上で定義したアリール基をいう。
【０１２３】
別段の指示がない限り、前述した基のそれぞれは非置換であるか、その置換がその化合物の合成、安定性、又は使用に著しく悪影響を及ぼさない限り置換されていることができる。ここで用いる場合、「置換」の語は、指し示された原子又は基の上の少なくとも１つの水素が別の基で置き換えられていることを意味する（但し、その指し示された原子の正常な原子価を超えないことを条件とする）。置換がオキソ（すなわち=O）である場合、その原子上の２つの水素が置き換えられる。置換基及び／又は変数の組み合わせは、その置換がその化合物の合成又は使用に著しく悪影響を及ぼさない限り許容される。「置換された」位置に存在しうる基の例には以下のものが含まれるがそれらに限定されない：シアノ；ヒドロキシル；ニトロ；アジド；アルカノイル（例えば、Ｃ２−６アルカノイル基、例えば、アシル）；カルボキサミド；Ｃ１−６又はＣ１−３アルキル、シクロアルキル、アルケニル、及びアルキニル（少なくとも１つの不飽和結合と２〜８又は２〜６個の炭素原子を有する基を含む）；Ｃ１−６又はＣ１−３アルコキシ；Ｃ６−１０アリールオキシ、例えばフェノキシ；Ｃ１−６アリールチオ；Ｃ１−６又はＣ１−３アルキルスルフィニル；Ｃ１−６又はＣ１−３アルキルスルホニル；アミノジ（Ｃ１−６又はＣ１−３）アルキル；少なくも１つの芳香環を有するＣ６−１２アリール（例えば、フェニル、ビフェニル、ナフチルなどであり、各環は置換又は非置換芳香族である）；１〜３の別個の又は縮合した環と６〜１８の環炭素原子を有するＣ７−１９アリールアルキル；又は、１〜３の別個の又は縮合した環と６〜１８の環炭素原子を有するアリールアルコキシ（ベンジルオキシがアリールアルコキシの例である）。
【０１２４】
全ての引用した特許、特許出願、及びその他の参考文献を参照により本明細書に援用する。しかし、本明細書中の用語が援用した参考文献中の用語と矛盾し又は対立する場合には、本明細書による用語が、援用した参考文献の矛盾する用語よりも優先する。
【０１２５】
典型的な態様を、説明する目的のために明らかにしているが、これまでの記述は、本明細書において、範囲に対する限定とみなされるべきではない。したがって、様々な変形、改変、及び置き換えが、ここでの精神及び範囲から離れることなく当業者に可能である。
【図１】
2018533671.tif 000031
【図２】
2018533671.tif 000032
【国際調査報告】
2018533671.tif 000033
2018533671.tif 000034
2018533671.tif 000035